ШИХТА ДЛЯ ПРОИЗВОДСТВА ПОРИСТОГО ЗАПОЛНИТЕЛЯ
MIXURE FOR MAKING POROUS AGGREGATE

Изобретение относится к производству пористых заполнителей для бетонов.
Известна шихта для производства пористого заполнителя, содержащая, мас.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую, уголь, дополнительно содержит мелассную упаренную последрожжевую барду при следующем соотношении компонентов, мас.%: глина монтмориллонитовая 94,0-98,0; уголь 1,0-3,0; мелассная упаренная последрожжевая барда 1,0-3,0.
В таблице приведены составы шихты для производства пористого заполнителя.
Таблица
Компоненты
Состав, мас.%
1
2
3
Глина монтмориллонитовая
98,0
96,0
94,0
Уголь
1,0
2,0
3,0
Мелассная упаренная последрожжевая барда
1,0
2,0
3,0
Прочность на сжатие, МПа
3,5-4
3,5-4
3-3,5
В составе шихты для производства пористого заполнителя используют глины монтмориллонитовые, включающие Al-монтмориллонит и Fe-монтмориллонит (нонтронит). Уголь измельчают до остатка не более 10% на сите 008.
Компоненты дозируют в требуемых количествах и смешивают. Полученную шихту увлажняют до 18-20% и формуют из нее гранулы размером 20-40 мм, которые сушат до влажности не более 6% и обжигают при температуре 1050-1150°С.
Источники информации
1. SU 1161500, С04В 31/00, 1985.